(57)【要約】【課題】本発明は、渦電流損の低減に有効なボンド磁石を備えた電動機を提供する。【解決手段】本発明は、電機子と、永久磁石を磁力源とする界磁子と、電機子または界磁子と共に回転する回転軸とを備える電動機である。永久磁石は、磁石粒子と磁石粒子同士を結着するバインダ樹脂とからなるボンド磁石である。ボンド磁石は、軸方向に測定した第１電気抵抗率（ρ１）と軸方向に垂直な方向に測定した第２電気抵抗率（ρ２）との比率である電気抵抗異方度（ρ１／ρ２）が２以上である。ボンド磁石は、例えば、磁石粒子を９３〜９８．５％含む圧縮成形ボンド磁石であり、その第１電気抵抗率は３００μΩｍ以上となる。圧縮方向を軸方向に沿って配設した圧縮成形ボンド磁石を界磁源として用いると、その圧縮成形ボンド磁石に生じる渦電流損を効率的に低減できる。【選択図】図２
2019180180.tif 000002
【特許請求の範囲】
【請求項１】
電機子と、
永久磁石を磁力源とする界磁子と、
該電機子または該界磁子と共に回転する回転軸と、
を備える電動機であって、
前記永久磁石は、磁石粒子と該磁石粒子同士を結着するバインダ樹脂とからなるボンド磁石であり、
該ボンド磁石は、軸方向の第１電気抵抗率（ρ１）と該軸方向に垂直な方向の第２電気抵抗率（ρ２）との比率である電気抵抗異方度（ρ１／ρ２）が２以上である電動機。
【請求項２】
前記第１電気抵抗率は、３００μΩｍ以上である請求項１に記載の電動機。
【請求項３】
前記ボンド磁石は、該ボンド磁石全体を１００質量％（単に「％」という。）として前記磁石粒子を９３〜９８．５％含む圧縮成形ボンド磁石である請求項１または２に記載の電動機。
【請求項４】
前記圧縮成形ボンド磁石は、さらに、潤滑剤を含む請求項３に記載の電動機。
【請求項５】
前記潤滑剤は、前記圧縮成形ボンド磁石全体に対して０．０２〜２．５％含まれる請求項４に記載の電動機。
【請求項６】
前記バインダ樹脂は、熱硬化性樹脂である請求項１〜５のいずれかに記載の電動機。
【請求項７】
請求項１〜６のいずれかに記載の電動機に用いられる界磁子。
【発明の詳細な説明】
【技術分野】
【０００１】
本発明は、渦電流損の低減を図れる電動機等に関する。
【背景技術】
【０００２】
電動機（発電機を含めて単に「モータ」という。）には種々のタイプがある。例えば、永久磁石を磁力源（界磁源）としない巻線界磁式モータや誘導機等もある。しかし、磁気特性に優れた希土類磁石の出現により、永久磁石を界磁源とする高性能なモータが多用されるようになっている。
【０００３】
ところで、モータは、鎖交磁束の変化を利用して回転力を得ている。このため、モータが回転すると、当然、電機子や界磁子の各部にも磁束の変化が生じる。この磁束の変化を打ち消す向きに、その時間変化率に応じた渦電流が発生する。渦電流の発生はエネルギー損失（いわゆる「渦電流損」）となる。この渦電流損を低減するため、通常、モータを構成する回転子（ロータ）や固定子（ステータ）の筐体（コア、ヨーク、ハウジング等）は、絶縁被覆された薄い電磁鋼板を軸方向に積層した積層体で形成される。
【０００４】
このような事情は、界磁源である永久磁石についてもあてはまる。例えば、希土類焼結磁石は、合金からなる各磁石粒子が直接結合してなり、電気抵抗率が非常に低い。このため、希土類焼結磁石を界磁源とするモータを稼働させると、大きな渦電流損が希土類焼結磁石にも生じ得る。希土類焼結磁石に生じる渦電流損を低減するため、希土類焼結磁石は、絶縁体を介して数分割して配設されることがある。これに関連する記載が、例えば、下記の文献にある。
【先行技術文献】
【特許文献】
【０００５】
【特許文献１】特許第３６９００６７号公報
【発明の概要】
【発明が解決しようとする課題】
【０００６】
ところで、最近、形状自由度が大きく生産性や歩留まりに優れるボンド磁石が焼結磁石に替えて用いられるようになってきた。ボンド磁石の場合、各磁石粒子を結着する樹脂（単に「バインダ樹脂」という。）が、隣接する磁石粒子間の絶縁材も兼ねる。このため、焼結磁石と比較すると、ボンド磁石は電気抵抗率が桁違いに大きくて渦電流損が非常に小さい。
【０００７】
しかし、最近、モータのさらなる高出力化が求められており、その回転数も増加傾向にある。渦電流損は、磁束が変化する周波数の２乗に比例して大きくなるため、仮に、モータの回転数がＮ倍になると、渦電流損はＮ２倍となり急増する。従って、モータの高性能化と高効率化をより高次元で両立するためには、ボンド磁石自体の渦電流損をさらに低減できると好ましい。
【０００８】
本発明はこのような事情に鑑みて為されたものであり、渦電流損のさらなる低減に有効なボンド磁石を備えた電動機等を提供することを目的とする。
【課題を解決するための手段】
【０００９】
本発明者はこの課題を解決すべく鋭意研究した結果、特定方向の電気抵抗率が他方向の電気抵抗率よりもかなり大きいボンド磁石を得ることに成功した。このボンド磁石を電動機の界磁源として用いて渦電流損の低減を図ることを着想し、その効果を確認した。これらの成果を発展させることにより、以降に述べる本発明を完成するに至った。
【００１０】
《電動機》
（１）本発明の電動機は、電機子と、永久磁石を磁力源とする界磁子と、該電機子または該界磁子と共に回転する回転軸と、を備える電動機であって、前記永久磁石は、磁石粒子と該磁石粒子同士を結着するバインダ樹脂とからなるボンド磁石であり、該ボンド磁石は、軸方向の第１電気抵抗率（ρ１）と該軸方向に垂直な方向の第２電気抵抗率（ρ２）との比率である電気抵抗異方度（ρ１／ρ２）が２以上である。
【００１１】
（２）本発明の電動機は、渦電流損が生じる軸方向に関して電気抵抗率が相当大きいボンド磁石を界磁源としている。このため、電動機の回転数が増加しても、永久磁石に生じる渦電流損の増加を抑制できる。こうして本発明によれば、高出力化と高効率化をより高次元で両立した電動機の提供が可能となる。
【００１２】
《界磁子》
本発明は、上述した電動機に用いられる界磁子としても把握できる。すなわち、本発明は、永久磁石を磁力源とする界磁子であって、前記永久磁石は、磁石粒子と該磁石粒子同士を結着するバインダ樹脂とからなるボンド磁石であり、該ボンド磁石は、軸方向の第１電気抵抗率（ρ１）と該軸方向に垂直な方向の第２電気抵抗率（ρ２）との比率である電気抵抗異方度（ρ１／ρ２）が３以上である界磁子でもよい。
【００１３】
《その他》
（１）本明細書でいう電動機（発電機を含む。）は、永久磁石を磁力源（界磁源）とする限り、その種類は問わない。該電機子と界磁子のいずれが、回転子（ロータ）でも固定子（ステータ）でもよい。電動機は、直流電動機でも交流電動機でもよい。ロータは、インナーロータでもアウターロータでもよい。
【００１４】
本明細書でいう「軸方向」は、電動機の回転軸の延在方向である。軸方向は、略円柱状または略円筒状の界磁子の軸心が延在する方向でもある。「周方向」は、その軸心周りの方向であり、「径方向」はその軸心から放射状に延びる方向である。
【００１５】
（２）特に断らない限り本明細書でいう「ｘ〜ｙ」は下限値ｘおよび上限値ｙを含む。本明細書に記載した種々の数値または数値範囲に含まれる任意の数値を新たな下限値または上限値として「ａ〜ｂ」のような範囲を新設し得る。
【図面の簡単な説明】
【００１６】
【図１】渦電流損の解析に用いたモデル（電動機）の断面図である。
【図２】モータ回転数と各種永久磁石に生じる渦電流損との関係を示す散布図である。
【発明を実施するための形態】
【００１７】
本明細書中に記載した事項から任意に選択した一つまたは二つ以上の構成要素を上述した本発明の構成に付加し得る。製造方法に関する構成要素も物に関する構成要素ともなり得る。いずれの実施形態が最良であるか否かは、対象、要求性能等によって異なる。
【００１８】
《電気抵抗率／電気抵抗異方度》
本発明に係るボンド磁石は、軸方向に垂直な方向に測定した第２電気抵抗率（ρ２）に対する軸方向に測定した第１電気抵抗率（ρ１）の割合である電気抵抗異方度（ρ１／ρ２）が２以上、２．５以上、３以上、３．１以上さらには３．２以上であると好ましい。
【００１９】
本明細書でいう電気抵抗率は、４端子法による測定で求まる。軸方向に垂直な方向の電気抵抗率が測定方向により異なるとき、垂直な方向の内で少なくとも２つの方向（例えば直交する２方向）について測定し得られた各電気抵抗率値の平均値を第２電気抵抗率とする。ボンド磁石が配向磁場中で成形された異方性ボンド磁石である場合なら、通常、圧縮方向（この圧縮方向が電動機への組み付け時の軸方向となる。）に垂直な方向から配向磁場が印加される。この場合、その圧縮方向（軸方向）に垂直な方向の電気抵抗率として、配向方向（例えば半径方向）の電気抵抗率と配向方向に直交する方向（例えば周方向）の電気抵抗率を測定し、それらの平均値を第２電気抵抗率とするとよい。
【００２０】
本発明に係るボンド磁石は、高電気抵抗異方度に加えて、例えば、第１電気抵抗率が３００μΩｍ以上、５００μΩｍ以上、１０００μΩｍ以上、２０００μΩｍ以上、３０００μΩｍ以上、さらには７０００μΩｍ以上であると、渦電流損をより低減できて好ましい。
【００２１】
《ボンド磁石》
（１）ボンド磁石は、磁石粒子とバインダ樹脂からなる。磁石粒子は、磁気特性に優れる希土類磁石粒子が好ましいが、それ以外の磁石粒子（例えばフェライト粒子等）であってもよい。磁石粒子は、一種類に限らず、組成や粒度分布が異なる複数種が混在したものでもよい。磁石粒子は、等方性磁石粒子でも異方性磁石粒子でもよい。異方性磁石粒子を用いるとき、ボンド磁石は配向磁場中で成形されたものであると好ましい。
【００２２】
バインダ樹脂は、熱可塑性樹脂でも熱硬化性樹脂でもよい。熱硬化性樹脂を用いるとき、成形後に熱硬化処理（キュア処理）がなされると好ましい。
【００２３】
（２）ボンド磁石は、射出成形ボンド磁石でもよいが、圧縮成形ボンド磁石が好ましい。圧縮成形ボンド磁石の場合、バインダ樹脂量を少なくして磁石粒子量を多くできる。このため圧縮成形ボンド磁石は、通常、射出成形ボンド磁石よりも磁束密度が大きく、電動機の高出力化に好適である。
【００２４】
圧縮成形ボンド磁石は、磁石粒子とバインダ樹脂に、（液状）潤滑剤を加えて圧縮成形したものでもよい。圧縮成形前に混合または添加等した潤滑剤は、圧縮成形中に外部へ漏出したり、キュア処理を行う場合はその処理中に放出されたりし得る。理由は定かではないが、そのような潤滑剤がわずかでもボンド磁石内に残存すると、その挙動が、圧縮方向の電気抵抗率を他方向の電気抵抗率よりも高め、上述した電気抵抗異方度の発現に寄与すると考えられる。
【００２５】
圧縮成形前に潤滑剤を多く加えても、圧縮成形後さらにはキュア処理後のボンド磁石中に残存する潤滑剤はさほど多くない。例えば、ボンド磁石全体（１００質量％）に対して、その内部に潤滑剤が、０％を超え２．５％以下、０．０２〜２．０％、０．１〜１．８％、０．３〜１．５％、０．５〜１．２％さらには０．６〜１％残存していてもよい。残存潤滑剤がわずかでもあれば第１電気抵抗率を向上させ得る。但し、その残存量が過多になると磁気特性の低下を招く。
【００２６】
潤滑剤として、室温で液体状の潤滑油（例えば、融点が１５℃以下）、室温で固体状の固形物（ワックス、ステアリン酸亜鉛やステアリン酸亜鉛等の成形用内部潤滑剤）等を用いることができる。潤滑油は、原料（磁石粉末とバインダ樹脂の混合原料）全体、ひいては成形体全体への分散性に優れ、電気抵抗異方度を発現し易い。潤滑油として、例えば、各種のエステル（脂肪酸エステル、ポリオールエステル等）を用いることができる。なお、成形体の表面に付着等している潤滑剤は、適宜、脱脂処理により除去されてもよい。
【００２７】
（３）圧縮成形ボンド磁石は、一具体例として、次のようにして得られる。全体を１００質量％（単に「％」という。）として、バインダ樹脂：１．５〜５％、潤滑剤：２〜１５％、残部：磁石粉末（さらには微量な処理剤（界面活性剤等）と不純物）とする混合物を成形型に充填する。成形温度（型温度）：１００〜１５０℃、成形圧力：４９〜４９０ＭＰａ、配向磁場：０．５〜３Ｔとして温間圧縮成形する。バインダ樹脂としてエポキシ樹脂等の熱硬化性樹脂を用いる場合は、成形体を１００〜１８０℃に加熱して硬化処理（キュア処理）を行うことで、高強度なボンド磁石を得ることができる。成形後、さらには界磁子の筐体（界磁コア）への組付後に、着磁（着磁磁場：２〜６Ｔ）がなされるとよい。なお、圧縮成形ボンド磁石は、当然、その圧縮方向が界磁子の軸心方向に沿うように配設されるとよい。
【００２８】
（４）希土類異方性磁石粉末（Ｎｄ−Ｆｅ−Ｂ系磁石粉末、Ｓｍ−Ｆｅ−Ｎ系磁石粉末、Ｓｍ−Ｃｏ系磁石粉末等）を用いて配向磁場中で圧縮成形して得られたボンド磁石は、例えば、次のような諸元、特性となる。ボンド磁石全体を１００質量％として磁石粒子：９３〜９８．５％さらには９５〜９７％、ボンド磁石の密度：５．５〜６．３ｇ／ｃｍ３さらには５．７〜６．１ｇ／ｃｍ３、磁束密度（Ｂｒ）：０．７〜０．９５Ｔさらには０．８〜０．９Ｔ、角型性の指標であるＨｋ値（Ｂｒの９０％に相当するときの減磁曲線における磁界の値）：３９８〜５９７ｋＡ／ｍさらには４７８〜５５７ｋＡ／ｍ、最大エネルギー積（ＢＨmax）：１１１〜１５１ｋＪ／ｍ３さらには１１５〜１４７ｋＪ／ｍ３、第１電気抵抗率（ρ）：第１電気抵抗率（ρ）：３００〜２００００μΩｍ、５００〜２００００μΩｍ、１０００〜２００００μΩｍ、３０００〜２００００μΩｍ（圧縮方向）。一例として、第１電気抵抗率：１０００〜１２０００μΩｍ、かつ磁束密度（Ｂｒ）：０．８〜０．９Ｔであると、第１電気抵抗率と磁束密度（Ｂｒ）を高次元で両立できて好ましい。
【００２９】
《電動機》
電動機は、その用途を問わないが、例えば、電気自動車、ハイブリッド車若しくは鉄道車両等に用いられる車両駆動用モータ、エアコン、冷蔵庫若しくは洗濯機等に用いられる家電製品用モータなどに好適である。なお、電動機は、発電機（ジェネレータ）も含めて回転機と換言できる。
【実施例】
【００３０】
種々の永久磁石（希土類磁石）を製造し、それらの電気特性（電気抵抗率）と磁気特性（磁束密度、比透磁率）を測定した。その結果を踏まえて、永久磁石内包（埋込）型モータ（Interior Permanent Magnet Synchronous Motor／単に「ＩＰＭモータ」という。）のロータコアのスロットへ各永久磁石を装填したときの渦電流損をシミュレーションにより求めた。これらの具体例に基づいて、本発明を以下に詳しく説明する。
【００３１】
《試料》
（１）原料
磁石粉末として、Ｎｄ系磁石粉末（粗粉末）である市販のＮｄＦｅＢ系異方性磁石粉末（愛知製鋼株式会社製マグファイン／Ｂｒ：１．２８Ｔ、ｉＨｃ：１３１３ｋＡ／ｍ、平均粒径：１００μｍ）と、Ｓｍ系磁石粉末（微粉末）である市販のＳｍＦｅＮ系異方性磁石粉末（住友金属鉱山株式会社製ＳｍＦｅＮ合金微粉Ｄ  ／Ｂｒ：１．１０Ｔ、ｉＨｃ：１１７０ｋＡ／ｍ、平均粒径：３μｍ）を用意した。
【００３２】
バインダ樹脂として、熱硬化性樹脂であるエポキシ樹脂（日本化薬株式会社製Ｋ−６０）と、熱可塑性樹脂であるＰＰＳ（ポリフェニレンサルファイド）を用意した。
【００３３】
（２）圧縮成形ボンド磁石の製造（試料１、２、３、Ｃ１）
試料１〜３については、質量比で８：２に秤量したＮｄ系磁石粉末とＳｍ系磁石粉末をヘンシェエルミキサーでよく混合した。混合した磁石粉末へ、固形のエポキシ樹脂を加えて、バンバリーミキサーで加熱混練（１１０℃）した。こうして原料粉末となるコンパウンドを得た。コンパウンド全体（１００質量％）に対して熱硬化性樹脂の割合は２．７５質量％とした。
【００３４】
各試料毎に、成形型のキャビティへ投入したコンパウンドを、磁場中（１．５Ｔ）で温間成形した。この際、成形温度はいずれも１２０℃とした。試料１、２の成形圧力は１９６ＭＰａ、試料３の成形圧力は９８ＭＰａとした。こうして、１４×１４×１４ｍｍの立方体形状の成形体を得た。
【００３５】
この成形体を大気中で１５０℃×１時間加熱して（キュア処理）、バインダ樹脂（エポキシ樹脂）を熱硬化させた。この硬化処理した成形体を約６Ｔの磁場中で着磁した。こうして、各試料に係る圧縮成形ボンド磁石（供試材）を得た。
【００３６】
なお、試料２と試料３は、圧縮成形前に、充填したコンパウンド上から、潤滑油（潤滑剤）であるポリオールエステル（日油株式会社社製ユニスターＨ−４８１Ｒ）を添加しておいた。その添加量は、コンパウンド全体（１００質量部）に対して９質量％（１０質量部）とした。なお、試料１は、潤滑油の添加を行わずに圧縮成形を行った。
【００３７】
試料２と試料３は成形圧力が異なる。成形圧力が低いほど、成形体の密度が低下し、その内部に残存する潤滑油量も増加する。これはキュア処理後でも同様である。キュア処理後のボンド磁石内部に残存する潤滑油量（残存潤滑剤量）は、ボンド磁石全体（１００質量％）に対して、試料２：０．５質量％、試料３：１．０質量％であった。
【００３８】
なお、残存潤滑剤量は、キュア処理後のボンド磁石の質量から、成形型のキャビティへ投入したコンパウンドの総質量（圧縮成形前における磁石粉末とバインダ樹脂との合計質量）を差し引いた質量差を残存潤滑剤量とした。
【００３９】
試料Ｃ１は、従来からある一般的な圧縮成形ボンド磁石である。試料Ｃ１は、試料１に対して、以下の点を変更して製造した。磁石粉末として、Ｎｄ系磁石粉末（粗粉末）である市販のＮｄＦｅＢ系異方性磁石粉末（愛知製鋼株式会社製マグファイン／Ｂｒ：１．３６Ｔ、ｉＨｃ：１０７５ｋＡ／ｍ、平均粒径：１００μｍ）と、Ｓｍ系磁石粉末（微粉末）である市販のＳｍＦｅＮ系異方性磁石粉末（住友金属鉱山株式会社製ＳｍＦｅＮ合金微粉Ｃ  ／Ｂｒ：１．３８Ｔ、ｉＨｃ：８５２ｋＡ／ｍ、平均粒径：３μｍ）を使用した。
【００４０】
バインダ樹脂として、熱硬化性樹脂であるビスフェノールＡ(エピコート１００４)を使用した。その割合は、コンパウンド全体（１００質量％）に対して２．０質量％とした。圧縮成形は、磁場中（１．５Ｔ）で温間成形（成形温度：１２０℃、成形圧力：８８２ＭＰａ）した。勿論、試料２、３で用いた潤滑油等は一切添加せずに圧縮成形した。
【００４１】
（３）射出成形ボンド磁石の製造（試料Ｃ２）
質量比７：３に秤量したＮｄ系磁石粉末およびＳｍ系磁石粉末と熱可塑性樹脂を二軸混練機で加熱（３００℃）しつつ混練した。得られた混練物を分断してペレット（一粒：φ１〜２ｍｍ×２〜３ｍｍ）にした。ペレット全体（１００質量％）に対する熱可塑性樹脂の割合は１０質量％とした。
【００４２】
ペレットを射出成形機のホッパーへ投入して加熱し、溶融混合物を金型のキャビティへ充填した。こうして、既述した圧縮成形ボンド磁石と同形状な射出成形ボンド磁石を得た。なお、射出成形は、金型のキャビティに配向磁場（１．７Ｔ）を印加しつつ、金型温度：１４０℃、ノズル温度：３００℃として行い、φ２０ｍｍ×高さ１３ｍｍの円柱形状の成形体を得た。その後、磁気特性を測定後、１１×１１×１１ｍｍの立方体形状に加工し、電気抵抗率の測定を行った。なお、射出成形に際して、既述した潤滑油は添加しなかった。
【００４３】
（４）焼結磁石（試料Ｃ０）
基準となる比較試料として、市販の希土類異方性焼結磁石（ＮｅｏＭａｇ社製Ｎ４０ＳＨ）も用意した。
【００４４】
《測定》
（１）電気特性
各試料（永久磁石）について、直交する３方向の電気抵抗を４端子法により測定し、各方向の電気抵抗率を求めた。各試料毎に、３方向の電気抵抗率の最大値を第１電気抵抗率（ρ１）とした。残りの２方向の電気抵抗率の平均値を第２電気抵抗率とした。こうして得られた各試料に係る第１電気抵抗率と第２電気抵抗率を表１に示した。
【００４５】
なお、試料１〜３、Ｃ１はいずれも、圧縮方向に沿って測定した電気抵抗率が、３方向の電気抵抗率中で最大であった。従って、それら試料の第１電気抵抗率は、圧縮方向に沿った電気抵抗率となっている。
【００４６】
試料Ｃ２は、射出方向（溶融混合物の流動方向）の電気抵抗率が３方向の電気抵抗率中で最大であった。従って、その電気抵抗率を第１電気抵抗率とした。残り２方向は、配向方向と、射出方向および配向方向に垂直な方向である。両方向に関して測定した電気抵抗率の平均値を第２電気抵抗率とした。
【００４７】
（２）磁気特性
各試料について、磁気特性を直流ＢＨトレーサー(東英工業株式会社製ＴＲＦ−５ＢＨ−２５Auto)を用いて常温で測定した。得られた残留磁束密度（Ｂｒ）と比透磁率を表１に併せて示した。
【００４８】
《シミュレーション》
（１）設定モデル
上述した各試料に係る永久磁石を用いたときの渦電流損をシミュレーションにより算出した。この算出は、図１に示すモデルを用いて行った。モデルは、埋込型のスロットへ装填された永久磁石からなる４磁極の（インナー）ロータ（界磁子）と、２４コイルスロットを備えるステータ（電機子）と、中央に回転軸を備えるＩＰＭモータ（単に「モータ」という。）とした。
【００４９】
その各諸元は次の通りとした。ステータ外径：φ１１２ｍｍ、ロータ外径：φ５５ｍｍ、ロータの軸方向長さ（モータ軸長）：６０ｍｍ、電流：５Ａｒｍｓの３相正弦波電流、コイル巻数：３５turns／slot、モータ回転数：６０００ｒｐｍ、３００００ｒｐｍまたは６００００ｒｐｍ
【００５０】
ロータとステータの筐体（コア）は、いずれも電磁鋼板（ＪＦＥスチール製無方向性電磁鋼帯ＪＮＥＨ２０００、板厚：０．２ｍｍ）の積層体とした。ロータのスロットに装填される永久磁石は２．５×２１．８×６０ｍｍの直方体状（板状）とした。軸方向の電気抵抗率と軸方向に直交する方向の電気抵抗率とには、それぞれ、表１に示した第１電気抵抗率と第２電気抵抗率を採用した。なお、実物のモータの永久磁石は接着剤等を用いてスロットに固定されるが、本シミュレーションは、永久磁石がスロットに隙間なく嵌挿されていると仮定した。
【００５１】
（２）解析
各試料に係る永久磁石を用いたモータを上述した回転数で運転したときのモータトルクとモータ出力Ｐ（ｋｗ）を算出すると同時に、そのときの各永久磁石に生じる渦電流損ｗ（Ｗ）を算出した。各永久磁石のＢｒが相違すると、発生するトルクが異なり、回転数は同じでも出力が異なる。そこで、各永久磁石に生じる渦電流損ｗ（Ｗ）を、各永久磁石を用いたモータの出力Ｐで規格化すると共に、モータ出力を１０ｋＷ（高出力モータレベル）に固定したときの各永久磁石の渦電流損Ｗe（Ｗ）を算出した。こうして得られた結果を表１に併せて示した。
【００５２】
具体的には、Ｗe（Ｗ）＝ｗ（Ｗ）×１０（ｋＷ）／Ｐ（ｋＷ））により、１０ｋＷ時における各永久磁石の渦電流損Ｗeを算出した。また、モータ回転数と永久磁石に生じる渦電流損の関係を図２に示した。なお、図２には、縦軸の目盛幅を変更して、試料Ｃ０（焼結磁石）についても併せて示した。ちなみに、渦電流損の算出には磁界解析ソフトＪＭＡＧ−Ｄｅｓｉｇｎｅｒ（ＪＳＯＬ社製）を用いた。
【００５３】
《評価》
（１）表１から明らかなように、試料１〜３の圧縮成形ボンド磁石は、電気抵抗率が大きく、電気抵抗異方度も大きい。試料Ｃ１は、同じ圧縮成形ボンド磁石であるものの、電気抵抗率が小さく、で電気抵抗が等方的（電気抵抗異方度が１）であった。
【００５４】
試料Ｃ２の射出成形ボンド磁石も、電気抵抗率が比較的小さく、電気抵抗もほぼ等方的に近かった。なお、試料Ｃ２は、試料Ｃ１よりも樹脂量が多いため、その分、電気抵抗率も高くなっている。なお、試料Ｃ０は、当然ながら、電気抵抗率が桁違いに小さく、電気抵抗もはほぼ等方的であった。
【００５５】
（２）表１および図２から明らかなように、永久磁石の渦電流損は、基本的に、各永久磁石の電気特性を反映した結果となった。つまり、第１電気抵抗率および電気抵抗異方度が大きい圧縮成形ボンド磁石（試料１〜３、特に試料２、３）を用いた場合、その渦電流損はモータ回転数が６万回転になっても０．０５Ｗにも満たないほど小さくなった。
【００５６】
従来の希土類焼結磁石に替えて圧縮成形ボンド磁石（試料１〜３）を用いることにより、渦電流損（例えば、モータの３万回転時）を約１２０〜１４００分の１程度にまで大幅に低減できることがわかった。
【００５７】
【表１】
2019180180.tif 000003
【図１】
2019180180.tif 000004
【図２】
2019180180.tif 000005